(57)【要約】【課題】  高光沢、高インク吸収性を併せ持つインクジェット記録用紙を高い生産性を持って製造する。【解決手段】  木材パルプを主成分とする基紙の少なくとも片面に、それぞれ顔料を含有する下塗り層と上塗り層とをこの順に有するインクジェット記録用紙であって、前記下塗り層は、アスペクト比が１０〜７０である顔料（Ａ）を下塗り層中の全顔量中に５０重量％以上含有し、かつ前記顔料（Ａ）はレーザー回折式粒度分布測定において、０．４μｍ以上４．２μｍ以下の粒子が体積基準の積算値で全体の６０％以上となる粒度分布を有し、さらに前記下塗り層は下塗り層用塗工液をブレードコーターで塗工してなり、前記上塗り層は上塗り層用塗工液をカーテンコーターで塗工してなる。【選択図】  なし【特許請求の範囲】
【請求項１】
木材パルプを主成分とする基紙の少なくとも片面に、それぞれ顔料を含有する下塗り層と上塗り層とをこの順に有するインクジェット記録用紙であって、前記下塗り層は、アスペクト比が１０〜７０である顔料（Ａ）を下塗り層中の全顔量中に５０重量％以上含有し、かつ前記顔料（Ａ）はレーザー回折式粒度分布測定において、０．４μｍ以上４．２μｍ以下の粒子が体積基準の積算値で全体の６０％以上となる粒度分布を有し、さらに前記下塗り層は下塗り層用塗工液をブレードコーターで塗工してなり、前記上塗り層は上塗り層用塗工液をカーテンコーターで塗工してなることを特徴とするインクジェット記録用紙。
【請求項２】
前記上塗り層は顔料として気相法アルミナを含有する請求項１に記載のインクジェット記録用紙。
【請求項３】
前記上塗り層表面の７５度鏡面光沢度が４０％以上であるインクジェット記録用紙。
【請求項４】
木材パルプを主成分とする基紙の少なくとも片面に、それぞれ顔料を含有する下塗り層と上塗り層をこの順に有するインクジェット記録用紙の製造方法であって、前記下塗り層は、アスペクト比が１０〜７０である顔料（Ａ）を下塗り層中の全顔量中に５０重量％以上含有し、かつ前記顔料（Ａ）はレーザー回折式粒度分布測定において、０．４μｍ以上４．２μｍ以下の粒子が体積基準の積算値で全体の６０％以上となる粒度分布を有し、さらに基紙の少なくとも片面に下塗り層用塗工液をブレードコーターで塗工した後、形成された下塗り層が未乾燥のうちに上塗り層用塗工液をカーテンコーターで塗工して、下塗り層上に上塗り層を設けるインクジェット記録用紙の製造方法。
【発明の詳細な説明】
【技術分野】
【０００１】
本発明は、光沢性およびインク吸収性に優れるインクジェット記録用紙、及びその製造方法に関するものである。
【背景技術】
【０００２】
インクジェット記録方式は、フルカラー化が容易なことや印字騒音が少ないことなどから近年急速に普及してきた。この方式はノズルから記録媒体に向けてインクの微小液滴を高速で飛翔、付着させて画像や文字などの記録を行うものであり、インク中には多量の溶媒を含む。従って、記録媒体としては速やかにインクを吸収する必要がある。近年、コンピューターやデジタルカメラの普及により、銀塩写真に近い画像品質（高い発色性、解像度、色再現性、及び高光沢性）が要求され、これに対応するため、インク受理層を記録媒体表面に塗工する、いわゆる塗工紙タイプのインクジェット記録媒体が開発されている。
【０００３】
インク吸収性の良いインクジェット記録媒体を作成する手段として、インク受理層に用いる顔料の比表面積を大きくすることが知られている。そこで、インク受理層には合成シリカのような一次粒子の小さいものを凝集させた、すなわち、比表面積が大きく粒子径が数μｍ以上の大きな合成非晶質シリカなどの顔料が広く用いられているが、これらの顔料を用いたインクジェット記録用紙は光沢感が殆どない、いわゆるマットタイプとなる。
さらに近年では単層塗布品では得られ難い高インク吸収性を得るため、2層以上のインク受理層を設けたインクジェット記録媒体も提案されている。しかしオフラインによる２層以上のインク受理層の塗布は操業性の点で不利なばかりでなく、最も上層に塗布されるインク受理層の塗工液中の溶媒成分（バインダーなど）が下層に浸透し、空隙を埋めてしまうため、インク吸収性の向上効果が小さく、さらにインク受理層の面方向と厚さ方向のバインダー分布の不均一化が起こり、画質低下が生じる。また塗工量を増やしてインク吸収性を高めると、インク受理層の接着性低下や粉落ちが生じやすくなる等の問題が生じる。
【０００４】
これに対して、特許文献１に記載の複数層の塗工液から成る塗液膜を形成してスライドカーテンコーターを用いて塗工する方法や、特許文献２に記載の２種類以上の塗工液を別々のスリットから順次塗工する方式であるカップルカーテンコーターを用いて塗工し、一度に乾燥する方法が開示されている。しかしながら、カーテン塗工は輪郭塗工であるため、フィルム等の平滑性の高い支持体に塗布する場合には良いが、支持体が紙の場合には表面形状が不均一であるため、平滑性のある塗工表面を得ることができず、従って、高い光沢度は得られない。
一方、高光沢性のインクジェット記録媒体を製造する方法としては、例えば特許文献３に記載の鏡面ドラムに押し当てて光沢性を付与する方法（キャスト法）や、特許文献４に記載のアルミナ、コロイダルシリカなど光沢発現性の高い材料をブレードコーターなどで塗工する方法が提案されている。しかしながら、キャスト法は乾燥負荷が高いため、製造速度が遅く、即ち製造効率が悪いという問題があり、またブレードコーターによる塗工では、輪郭塗工ではないためインク受理層が均一に形成できず印字ムラを引き起こしたり、また圧力をかけて塗工液を押し込むため、インク受理層が密となり、インク吸収性に劣るという問題があった。
【０００５】
【特許文献１】特開２００１−１１３２２６号公報
【特許文献２】特開２００５−２７０９５４号公報
【特許文献３】特開昭６２−９５２８５号公報
【特許文献４】特開２００１−２３２９３４号公報
【発明の開示】
【発明が解決しようとする課題】
【０００６】
本発明は上記の実態に鑑みてなされたものであって、本発明の目的は高光沢、高インク吸収性を併せ持つインクジェット記録用紙を高い生産性を持って製造することにある。
【課題を解決するための手段】
【０００７】
本発明者らは上記課題を鋭意検討した結果、木材パルプを主成分とする基紙に、非常に均一な粒径分布を有し、かつアスペクト比が１０〜７０である顔料を、顔料１００重量部当たり５０重量部以上含有する下塗り層用塗工液を用い、これをブレードコーターで塗工した後、顔料を含有する上塗り層用塗工液をカーテンコーターで塗工することで、上記課題を解決できることを見出し、本発明を完成するに至った。
すなわち、本発明は木材パルプを主成分とする基紙の少なくとも片面に、それぞれ顔料を含有する下塗り層と上塗り層とをこの順に有するインクジェット記録用紙であって、前記下塗り層は、アスペクト比が１０〜７０である顔料（Ａ）を下塗り層中の全顔量中に５０重量％以上含有し、かつ前記顔料（Ａ）はレーザー回折式粒度分布測定において、０．４μｍ以上４．２μｍ以下の粒子が体積基準の積算値で全体の６０％以上となる粒度分布を有し、さらに前記下塗り層は下塗り層用塗工液をブレードコーターで塗工してなり、前記上塗り層は上塗り層用塗工液をカーテンコーターで塗工してなることを特徴とするインクジェット記録用紙である。
【０００８】
さらに、前記上塗り層は、光沢性及びインク吸収性の観点から、顔料として気相法アルミナを含有することが好ましい。また、前記上塗り層表面の７５度鏡面光沢度が４０％以上であることが好ましい。
【０００９】
また、本発明は木材パルプを主成分とする基紙の少なくとも片面に、それぞれ顔料を含有する下塗り層と上塗り層をこの順に有するインクジェット記録用紙の製造方法であって、前記下塗り層は、アスペクト比が１０〜７０である顔料（Ａ）を下塗り層中の全顔量中に５０重量％以上含有し、かつ前記顔料（Ａ）はレーザー回折式粒度分布測定において、０．４μｍ以上４．２μｍ以下の粒子が体積基準の積算値で全体の６０％以上となる粒度分布を有し、さらに基紙の少なくとも片面に下塗り層用塗工液をブレードコーターで塗工した後、形成された下塗り層が未乾燥のうちに上塗り層用塗工液をカーテンコーターで塗工して、下塗り層上に上塗り層を設けるインクジェット記録用紙の製造方法である。
【発明の効果】
【００１０】
本発明のインクジェット記録用紙、及び、本発明の製造方法を用いて製造されたインクジェット記録用紙は、高い光沢性と高いインク吸収性を持ち、生産性に優れるものである。
【発明を実施するための最良の形態】
【００１１】
以下、本発明の詳細について説明する。
本発明は、下塗り層を塗工後、乾燥工程を挟まずにオンラインで上塗り層を塗工する、いわゆるウェットオンウェットの塗工を行うものであり、下塗り層をブレードコーター、上塗り層をカーテンコーターで塗工することを特徴とする。下塗り層の塗工後に乾燥工程を経て上塗り層を塗工した場合には、上塗り層中の溶媒成分（バインダーや耐水化剤等の助剤）及び微粒な顔料が下塗り層内へと浸透する。そのため下塗り層の空隙を埋めてしまい、あるいはバインダー分布の不均一化が生じるため、インク吸収性及び印字濃度や耐水性等のインクジェット適性が低下する。これに対し、下塗り層が未乾燥状態であれば、上塗り層塗工液の成分が下塗り層へ浸透するのを最小限に抑えることができる。
さらに、ウェットオンウェットの塗工では、上塗り層塗工液の顔料成分も下塗り層へ浸透しにくいため、乾燥工程を挟んだものと比較して、上塗り層の平滑性が高くなる傾向があり、光沢度も高くなると考えられる。
【００１２】
下塗り層を設けるに際しては、ブレードコーターを使用することが好ましい。ブレードコーターとは、塗工液のアプリケート方式により、パドルタイプ、フラッデッドニップタイプ、ファウンテンタイプ、ショートドゥエルタイプ等に分類でき、またブレード刃により、ベントブレード、ベベルブレード、バーブレード等に分類でき、いずれも適宜使用することができる。ブレードコーターで塗工することにより顔料が塗工面に対して平行に配向し、塗工面が平滑となるため、最終的に得られるインクジェット記録用紙の平滑性及び光沢性が向上する。
【００１３】
上塗り層を設けるに際しては、特にカーテンコーターを使用し、下塗り層が未乾燥のうちに塗工することが好ましい。ブレードコーターやエアナイフコーター等、塗工量を計量する際に基紙に接触する塗工方式を用いると、下塗り層を乾燥した後でなければ上塗り層を塗工できないため、好ましくない。本発明のように、塗工量を計量する際に基紙に接触しない塗工方式であるカーテンコーターを用いると、下塗り層が湿潤状態でも塗工が可能となる。
本発明において用いられるカーテンコーター塗工とは、塗工液を流下して自由落下させ基紙に非接触で塗工する方法であり、スライドカーテン法、カップルカーテン法、ツインカーテン法等の公知のものを採用することができ特に制限されない。また、上塗り層の層数は乾燥工程を挟まなければ特に限定されない。塗工液濃度、塗工速度、カーテン膜幅、落下角度等の諸条件は適宜調整して行う。
【００１４】
本発明における下塗り層及び上塗り層は、顔料、バインダー、その他添加剤を含有し、インク吸収性を有する。
下塗り層に含有するる顔料としては、アスペクト比が１０〜７０であり、かつレーザー回折式粒度分布測定において、０．４μｍ以上４．２μｍ以下の粒子が体積基準の積算値で全体の６０％以上含まれる粒度分布を有する顔料（Ａ）を含有する。顔料（Ａ）の具体例としては、カオリン、クレー、デラミネーテッドクレー、タルク、雲母族、水酸化アルミニウム、合成非晶質シリカ、コロイダルシリカ、気相法シリカ、アルミナ、アルミナ水和物（アルミナゾル、コロイダルアルミナ、擬ベーマイト等）、珪酸カルシウム、珪酸アルミニウム、珪酸マグネシウム、炭酸マグネシウム、軽質炭酸カルシウム、重質炭酸カルシウム、硫酸カルシウム、二酸化チタン、酸化亜鉛、炭酸亜鉛、水酸化アルミニウム、プラスチックピグメント等が挙げられるが、中でも平板状の顔料（カオリン、クレー、タルク、雲母族等）を用いることが好ましい。前記粒度分布は純水中に試料スラリーを滴下混合して均一分散体とし、レーザー法粒度測定機（使用機器：マルバーン社製マスターサイザーＳ型）にて測定した値を使用する。アスペクト比は顔料粒子の短径に対する長径の比（平板状の顔料の場合には顔料粒子厚さに対する長径の比）であるが、本発明においては、アスペクト比は電子顕微鏡観察等で顔料粒子を観察し、目視により測定した長径と短径の値を使用して算出する。
【００１５】
上記した本発明の粒度分布を有する顔料は、一般の顔料と比較して粒度分布がシャープで、粒子径が揃っており、顔料粒子の充填密度が低く、ポーラスで嵩高な塗工層を形成する。ポーラスな塗工層は、顔料の充填が密な塗工層と比較して平均空隙径が大きいためインク吸収性に優れる。またこのような顔料は原紙の被覆性に優れることから表面平滑性が高くなり、上塗り層を設けた際に、光沢発現効果が大きい。顔料（Ａ）の粒度分布はシャープであるほど上記の効果を得やすく、レーザー回折式粒度分布測定において、０．４μｍ以上４．２μｍ以下の粒子が体積基準の積算値で全体の６５％以上含まれる粒度分布を有することが好ましい。
上記粒度分布を持つ顔料（Ａ）に代えて、０．４〜４．２μｍの範囲に入る粒子が６０％未満であって、この範囲より粒径の小さい粒子を多く含む顔料を使用した場合、白紙光沢度は高くなるが、塗工層が密となるためインク吸収性が低下する。また、０．４〜４．２μｍの範囲に入る粒子が６０％未満であって、この範囲より粒径の大きい粒子を多く含む顔料を使用した場合、平滑性が悪化するために、上塗り層を設けた際に本発明が所望する光沢性が得られない。
【００１６】
また、本発明においては、上記粒度分布を有する顔料（Ａ）以外の通常公知に用いられる顔料、例えば、カオリン、クレー、デラミネーテッドクレー、タルク、雲母族、水酸化アルミニウム、合成非晶質シリカ、コロイダルシリカ、気相法シリカ、アルミナ、アルミナ水和物（アルミナゾル、コロイダルアルミナ、擬ベーマイト等）、珪酸カルシウム、珪酸アルミニウム、珪酸マグネシウム、炭酸マグネシウム、軽質炭酸カルシウム、重質炭酸カルシウム、硫酸カルシウム、二酸化チタン、酸化亜鉛、炭酸亜鉛、水酸化アルミニウム、プラスチックピグメント等を1種類以上混合し、顔料（Ａ）と併用することが可能である。顔料（Ａ）と併用する前記顔料は、平均粒子径（前記レーザー法粒度測定機で測定）で４．２μｍ以下のもの併用することが好ましい。
ただし、下塗り層全顔量に対して顔料（Ａ）を５０重量％以上含有することが必要である。顔料（Ａ）が５０重量％より少ない場合、顔料粒子の充填が密になり、ポーラスで嵩高な塗工層が形成されないため、本発明が所望する光沢性及びインク吸収性は得られない。
【００１７】
本発明において、顔料（Ａ）のアスペクト比は大きいほど表面平滑性に優れるものとなる。アスペクト比が５未満の顔料は、塗工面に対して平行に配向する割合が低下するため平滑性に劣り、一方で７０を越えるものはコストアップとなり工業的に入手し難くなる上に、下塗り層の空隙が少なくなるため、インク吸収性に劣る。光沢性とインク吸収性のバランスという点では、アスペクト比は１０〜４０であることがより好ましい。
【００１８】
本発明において、上塗り層に含有される顔料は合成非晶質シリカ、コロイダルシリカ、気相法シリカ、アルミナ、アルミナ水和物（アルミナゾル、コロイダルアルミナ、擬ベーマイト等）、珪酸アルミニウム、珪酸マグネシウム、炭酸マグネシウム、軽質炭酸カルシウム、重質炭酸カルシウム、カオリン、タルク、硫酸カルシウム、二酸化チタン、酸化亜鉛、炭酸亜鉛、珪酸カルシウム、水酸化アルミニウム及びプラスチックピグメント等が挙げられるが、粒子形状が球状に近い気相法シリカ・気相法アルミナ・コロイダルシリカを用いることが好ましく、光沢性の点から気相法アルミナがより好ましい。気相法アルミナの製造方法は広く知られており、例えば水素または酸素の火炎中で塩化アルミニウムの蒸気を加水分解する工程を含む方法によって製造することができる。こうして製造されたアルミナ粒子は、凝集度が比較的低く、あるいは真球状に近い形状をした極めて単分散に近いものであるため、透明度を必要とするインクジェット記録媒体には適している。
本発明の上塗り層に用いる気相法アルミナは、一次粒子の形であっても二次的な凝集粒子の形であっても良い。本発明において好ましいアルミナの形態は二次的な凝集粒子の形である。その一次粒子径は３ｎｍ〜５０ｎｍであり、二次的な凝集粒子の直径が１２０ｎｍ〜２００ｎｍである事が好ましい。このような凝集体を含有する上塗り層は充分なインク吸収容量を持ち、適度な光沢性を有している。この一次粒子径が３ｎｍ未満であると、一次粒子間の空隙が著しく小さくなり、インク中の溶剤やインクを吸収する能力が低下し、所望する鮮明な画像が得られない。一方で一次粒子径が５０ｎｍより大きくなると凝集した二次粒子径が大きくなり、所望する光沢性が得られず、また上塗り層の透明性が低下するため、画質低下を引き起こす。
【００１９】
下塗り層塗工液及び上塗り層塗工液に用いられるバインダーとしては、例えばポリビニルアルコール及びその変性物、酸化澱粉やエーテル化澱粉等の澱粉類、ＳＢラテックス、ＮＢラテックス、アクリルラテックス、エチレン酢酸ビニル系ラテックス、カゼイン、ゼラチン、カルボキシメチルセルロース、ポリウレタン、酢酸ビニル樹脂、不飽和ポリエステル樹脂等の公知のバインダーの中から１種又は２種以上を適宜選択することができる。配合部数は、前記した顔料１００重量部に対し３〜６０重量部であることが好ましく、特に５〜３０重量部であることが好ましい。バインダーの配合部数が少ないと表面強度が不充分となり、多すぎるとインク吸収性が不充分となる。
【００２０】
本発明では下塗り層及び／または上塗り層に染料定着剤としてカチオン性水溶性樹脂を含有することもできる。本発明で使用されるカチオン性水溶性樹脂としては、二級アミン、三級アミン、及び四級アンモニウム塩としてポリエチレンイミン塩、ジメチルアミンエピハロヒドリン縮合体、ポリビニルアミン塩、ポリアリルアミン塩、ポリジメチルアミノエチルメタクリレート四級塩、ポリジアリルジメチルアンモニウム塩、ジアリルアミンアクリルアミド共重合体塩、ポリスチレンの四級アンモニウム塩等が挙げられる。中でも染料インクおよび顔料インクともに印字品質に優れ、特に印字濃度、耐水性が高いジメチルアミンエピハロヒドリン縮合体が好ましい。またこれらカチオン性樹脂の２種類以上を配合使用することも可能である。
【００２１】
また、塗工液の表面張力は下塗り層が上塗り層よりも同等もしくは高いことが好ましい。下塗り層塗工液のほうが表面張力が低い場合、上塗り層の塗膜が下塗り層の塗膜上ではじく現象が発生し、表面性の低下を招くため好ましくない。塗工液の表面張力を調整するために、カルボン酸塩、スルホン酸塩、硫酸エステル塩、リン酸エステル塩などのアニオン系界面活性剤、エーテル型、エーテルエステル型、エステル型、含窒素型などのノニオン系界面活性剤、ベタイン、アミノカルボン酸塩、イミダゾリン誘導体などの両性界面活性剤を塗工液に任意の量を混合することができる。
さらに必要に応じて、顔料分散剤、増粘剤、サイズ剤、消泡剤、抑泡剤、離型剤、発泡剤、着色染料、着色顔料、蛍光染料、防腐剤、耐水化剤、ｐＨ調整剤等の助剤を適宜添加することができる。
【００２２】
本発明において、下塗り層及び上塗り層の塗工量はそれぞれ５〜２０ｇ／ｍ２、２〜２０ｇ／ｍ２であることが好ましい。下塗り層の塗工量が５ｇ／ｍ２以下の場合には基紙を完全に被覆することができず、また上塗り層の塗工量が２ｇ／ｍ２以下の場合は下塗り層を完全に被覆することができず、光沢度に劣るものとなる。また、塗工量が多いと塗工後の乾燥工程における乾燥負荷が高まり、塗工速度の低下に伴い生産性が低下する。そればかりか高負荷での乾燥では、塗工液中のバインダーが蒸発する溶媒と共に塗工層表面に移動して、その表面の空隙量を低下させるためにインク吸収性が悪化し、記録時に地汚れなどの問題を引き起こす。さらに塗工層強度が低下することで、粉落ちの問題も生じる。
また本発明においては、基紙の裏面にバックコート層を設けても構わない。さらに、上塗り層を形成した後に、マシンカレンダー、スーパーカレンダー、ソフトカレンダー等のカレンダー装置で表面処理することが可能である。
【００２３】
基紙に用いる木材パルプとしては、化学パルプ（針葉樹の晒または未晒クラフトパルプ、広葉樹の晒または未晒クラフトパルプ等）、機械パルプ（グラウンドパルプ、サーモメカニカルパルプ、ケミカルサーモメカニカルパルプ等）、脱墨パルプ等を単独で使用し又は任意の割合で混合して使用することができる。
基紙の抄紙方法は特に限定されず、公知の方法を用いることができる。又、抄紙時のｐＨは、酸性、中性、アルカリ性のいずれでもよい。また、基紙中に填料を含有させると、紙の不透明度が向上する傾向があるため、紙中に填料を含有させることが好ましい。填料としては、水和珪酸、ホワイトカーボン、タルク、カオリン、クレー、炭酸カルシウム、酸化チタン、合成樹脂填料等の公知の填料を使用することができる。さらに基紙に、必要に応じて硫酸バンド、サイズ剤、紙力増強剤、歩留まり向上剤、着色剤、染料、消泡剤、ｐＨ調整剤、嵩高剤等の助剤を含有してもよい。なお基紙の坪量は特に制限されない。
【実施例】
【００２４】
以下に本発明の実施例を挙げて具体的に説明するが、本発明はこれらの実施態様に限定されるものではない。なお、実施例中の「部」及び「％」は全て「重量部」及び「重量％」を表す。
【００２５】
＜実施例１＞
［基紙の作製］
広葉樹漂白クラフトパルプ（濾水度３５０ｍｌ）からなるパルプスラリー１００％に対し、炭酸カルシウム１０％、カチオン化デンプン０．５％、アルキルケテンダイマー０．０５％、硫酸バンド１％を添加し、長網抄紙機で紙匹を形成し、３段のウェットプレスを行い、乾燥した後にマシンカレンダー処理して、坪量９０ｇ／ｍ２の基紙を得た。
【００２６】
［下塗り層用塗工液１の作製］
顔料としてカオリンＡ（リオカピム社製、商品名：カピムＤＧ、体積基準の粒度分布：粒径０．４〜４．２μｍ  ７３％、アスペクト比１１）１００部に、分散剤としてポリアクリル酸ソーダを０．２部添加してセリエミキサーで分散し、固形分濃度６０％の顔料スラリーを調整した。このスラリーに酸化澱粉（日本食品加工社製、商品名：ＭＳ−３６００）３部、ラテックス（日本Ａ＆Ｌ社製、商品名：ＰＡ−０２２６）５部、希釈水を加え固形分濃度５５％の塗工液を調製した。
【００２７】
［上塗り層用塗工液１の作製］
顔料として気相法アルミナ（ＣＡＢＯＴ社製、商品名：ＣＡＢ−Ｏ−ＳＰＥＲＳＥ  ＰＧ−００３）１００部、バインダーとしてポリビニルアルコール（クラレ社製、商品名：ＰＶＡ−２１７）１５部、染料定着剤としてカチオン性樹脂（日本化成社製、商品名：ＫＡ−１０００、ジメチルアミン・エチレンジアミン・エピクロルヒドリン共重合体）１０部、希釈水を加え攪拌混合し、固形分濃度２７％の塗工液を調製した。
【００２８】
［インクジェット記録用紙の作製］
前記基紙上に下塗り用塗工液１をバーブレードコーターを用いて塗工量が７ｇ／ｍ２となるように塗工し、乾燥工程を挟まずに、上塗り層用塗工液１をカーテンコーターを用いて塗工量が１５ｇ／ｍ２となるよう塗工した。これを水分率が４．８％になるまで乾燥した後、ソフトカレンダーにて表面処理を行い、インクジェット記録用紙を作製した。
【００２９】
＜実施例２＞
下塗り層用塗工液１の顔料として、カオリンB（リオカピム社製、商品名：カピムＮＰ、体積基準の粒度分布：粒径０．４〜４．２μｍ  ６６％、アスペクト比２４）を１００部用いた以外は実施例１と同様にインクジェット記録用紙を作製した。
【００３０】
＜実施例３＞
［下塗り層用塗工液２の作製］
顔料としてカオリンＡを７０部、合成非晶質シリカＡ（東ソー・シリカ社製、商品名：ニップジェルＡＹ−２００、レーザー回折法により測定した平均二次粒径３．２μｍ）３０部に、親水性接着剤としてポリビニルアルコール（クラレ社製、商品名：ＰＶＡ―１１７）３０部、エチレン酢酸ビニル共重合体（昭和高分子社製、商品名：ＡＭ−３１５０）４部、希釈水を加え攪拌混合し、固形分濃度２７％の塗工液を調製した。
【００３１】
［インクジェット記録用紙の作製］
下塗り層に下塗り層用塗工液２を用いた以外は実施例１と同様にインクジェット記録用紙を作製した。
【００３２】
＜実施例４＞
上塗り層用塗工液１の顔料としてコロイダルシリカ（日産化学工業社製、商品名：スノーテックスＯＵＰ）を用いた以外は実施例１と同様にインクジェット記録用紙を作製した。
【００３３】
＜実施例５＞
上塗り層用塗工液１の顔料として気相法シリカ（日本アエロジル社製、商品名：アエロジル５０）を用いた以外は実施例１と同様にインクジェット記録用紙を作製した。
【００３４】
＜実施例６＞
下塗り層を塗工後、乾燥工程を経て上塗り層を塗工した以外は、実施例１と同様にインクジェット記録用紙を作製した。
【００３５】
＜実施例７＞
下塗り層を塗工後、乾燥工程を経て上塗り層を塗工した以外は、実施例３と同様にインクジェット記録用紙を作製した。
【００３６】
＜実施例８＞
下塗り層を塗工後、乾燥工程を経て上塗り層を塗工した以外は、実施例５と同様にインクジェット記録用紙を作製した。
【００３７】
＜比較例１＞
下塗り層用塗工液１の顔料として、カオリンC（イメリス社製、商品名：ＫＣＳ、体積基準の粒度分布：粒径０．４〜４．２μｍ  ５４％、アスペクト比１４）を１００部用いた以外は実施例６と同様にインクジェット記録用紙を作製した。
【００３８】
＜比較例２＞
下塗り層用塗工液１の顔料として、カオリンD（イメリス社製、商品名：ＤＢプレート、体積基準の粒度分布：粒径０．４〜４．２μｍ  ５８％、アスペクト比１３）を１００部用いた以外は実施例６と同様にインクジェット記録用紙を作製した。
【００３９】
＜比較例３＞
下塗り層用塗工液１の顔料として、紡錘状軽質炭酸カルシウム（奥多摩工業社製、商品名：ＴＰ−１２１、体積基準の粒度分布：粒径０．４〜４．２μｍ  ７６％、アスペクト比５）を１００部用いた以外は実施例６と同様にインクジェット記録用紙を作製した。
【００４０】
＜比較例４＞
下塗り層用塗工液２の顔料として、カオリンＡを３０部、合成非晶質シリカＡを７０部用いた以外は実施例６と同様にインクジェット記録用紙を作製した。
【００４１】
＜比較例５＞
下塗り層をカーテンコーターを用いて塗工した以外は実施例１と同様にインクジェット記録用紙を作製した。
【００４２】
＜比較例６＞
下塗り層をカーテンコーターを用いて塗工した以外は実施例３と同様にインクジェット記録用紙を作製した。
【００４３】
＜比較例７＞
下塗り層をカーテンコーターを用いて塗工した以外は実施例４と同様にインクジェット記録用紙を作製した。
【００４４】
＜比較例８＞
下塗り層をカーテンコーターを用いて塗工した以外は実施例５と同様にインクジェット記録用紙を作製した。
【００４５】
＜比較例９＞
下塗り層を塗工後、乾燥工程を経て、バーブレードコーターを用いて上塗り層を塗工した以外は実施例１と同様にインクジェット記録用紙を作製した。
【００４６】
＜比較例１０＞
下塗り層を塗工後、乾燥工程を経て、バーブレードコーターを用いて上塗り層を塗工した以外は実施例３と同様にインクジェット記録用紙を作製した。
【００４７】
＜比較例１１＞
下塗り層を塗工後、乾燥工程を経て、バーブレードコーターを用いて上塗り層を塗工した以外は実施例４と同様にインクジェット記録用紙を作製した。
【００４８】
＜比較例１２＞
下塗り層を塗工後、乾燥工程を経て、バーブレードコーターを用いて上塗り層を塗工した以外は実施例５と同様にインクジェット記録用紙を作製した。
【００４９】
＜比較例１３＞
下塗り層を設けずに、上塗り層塗工液１をカーテンコーターを用いて塗工量が１５ｇ／ｍ２となるように塗工した以外は実施例１と同様にインクジェット記録用紙を作製した。
【００５０】
［アスペクト比］
電子顕微鏡で観察した粒子１００個について、長径と短径の比（長径／短径）を算出し、平均値を求めた。なお、カオリンのアスペクト比は、長径と厚さ（長径／厚さ）の比から求めた。
［粒度分布］
純水中に試料スラリーを滴下混合して均一分散体とし、レーザー法粒度測定機（使用機器：マルバーン社製マスターサイザーＳ型）にて測定した。なお、オブスキュレーション値が１５の時点で測定を行った。
【００５１】
［評価方法］
光沢度およびインク吸収性は、以下に示す方法で評価した。評価が△以上であると好ましく使用できる。
＜光沢度＞
ＪＩＳ−Ｐ−８１４２に準じて、塗工紙の７５°鏡面光沢度を測定した。
○  ：７５°鏡面光沢度が６０％以上である。
○’：７５°鏡面光沢度が５０％以上６０％未満である。
△  ：７５°鏡面光沢度が４０％以上５０％未満である。
×  ：７５°鏡面光沢度が４０％未満である。
＜インク吸収性＞
マイクロソフト社製の表計算ソフト「エクセル」を用いてレッドとグリーンの各ベタ画像を隣り合わせにした画像を作成し、これをインクジェットプリンター（セイコーエプソン社製、商品名：ＰＭ−Ｇ７３０）を用いて印字した。色の境界部の滲みを目視で評価した。
○  ：境界部で滲みが全く認められない
○’：境界部で滲みがほとんど認められない
△  ：境界部で滲みが多少認められる
×  ：境界部で滲みが著しく認められる
【００５２】
実施例及び比較例で得られたインクジェット記録用紙について前記方法で評価した結果を表１〜表３に示した。
【００５３】
【表１】
2008023947.tif 000002
【００５４】
【表２】
2008023947.tif 000003
【００５５】
【表３】
2008023947.tif 000004
【００５６】
表１から明らかなように、実施例１〜８の本発明のインクジェット用紙では光沢度及びインク吸収性において高い評価が得られた。実施例６〜８のように層間で乾燥工程を挟んだものは、若干インク吸収性が劣っていたが実用上問題ないレベルであった。
一方、比較例１〜４のように下塗り層に体積基準で０．４〜４．２μｍの範囲に６０％以上含まれる粒径分布を有し、かつアスペクト比が１０〜７０である顔料を５０部以上用いないものは、下塗り層の平滑性が低くなるため、光沢度が劣るものであった。さらに比較例５〜８のように下塗り層をカーテンコーターにて塗工したものは、輪郭塗工であるために下塗り層の平滑性が低くなることから、インク吸収性には優れるものの、光沢度が劣るものであった。また比較例９〜１２のように上塗り層をブレードコーターで塗工したものは、インク吸収性が悪化していた。さらに、比較例１３のように下塗り層を設けないものでは、基紙の平滑度が低く、さらに塗工液が基紙へと浸透するため、光沢度が劣るものであった。